ПОЛИУРЕТАНЫ НА ОСНОВЕ САХАРОВ, СПОСОБЫ ИХ ПОЛУЧЕНИЯ И СПОСОБЫ ИХ ПРИМЕНЕНИЯ

1. Огнестойкая полиуретановая пена, содержащая:
первую реакционную смесь, содержащую полиизоцианат, и
вторую реакционную смесь, содержащую:
природный полиол, в котором по существу все гидроксильные группы на полиоле свободны;
изоцианат;
поверхностно-активное вещество;
водное вспенивающее средство и
катализатор образования полиуретана.
2. Полиуретановая пена по п. 1, отличающаяся тем, что природный полиол выбран из группы, состоящей из сахарозы, фруктозы, глюкозы, ксилозы, кукурузной патоки, декстрозы и мелассы.
3. Полиуретановая пена по п. 1, дополнительно содержащая огнестойкую добавку или пластификатор.
4. Полиуретановая пена по п. 3, отличающаяся тем, что огнестойкая добавка представляет собой фосфатное соединение.
5. Полиуретановая пена по п. 1, дополнительно содержащая эмульгатор.
3
3
6. Полиуретановая пена по п. 1, характеризующаяся плотностью в диапазоне от приблизительно 0,5 фунтов/фут до приблизительно 5,0 фунтов/фут и демонстрирующая процентное значение содержания современного углерода (pМС) в диапазоне от приблизительно 10% до приблизительно 50%, определяемое согласно ASTM-D6866-11.
7. Полиуретановая пена по п. 1, отличающаяся тем, что вспененный продукт по существу не содержит углеводороды.
8. Способ получения огнестойкой полиуретановой пены, включающий:
a. смешивание необработанного природного полиола, в котором по существу все гидроксильные группы свободны, поверхностно-активного вещества, катализатора образования полиуретана и воды с образованием первого водного раствора,
b. добавление в смесь первого водного раствора второго раствора, содержащего полиизоцианат; и
c. обеспечение вспенивания смеси.
9. Способ по п. 8, дополнительно предусматривающий добавление огнестойкой добавки или пластификатора в первый водный раствор, второй водный раствор или в оба раствора.
10. Способ по п. 9, отличающийся тем, что огнестойкую добавку или пластификатор добавляют как в первый раствор, так и во второй раствор.
11. Способ по п. 8, отличающийся тем, что не содержащее галоген вспенивающее средство добавляют в раствор природного полиола.
12. Способ по п .8, дополнительно предусматривающий добавление эмульгатора в первый водный раствор.
13. Способ получения вспененной водой полиуретановой пены низкой плотности, включающий:
приведение в контакт по меньшей мере одного полиизоцианата с изоцианатным индексом 70-200 с по меньшей мере одним природным полиолом в присутствии композиции вспенивающего средства, содержащей по меньшей мере 5 масс. % воды, и эффективного количества композиции катализатора, содержащей катализатор загустевания и катализатор вспенивания, в течение периода времени, достаточного для получения полиуретановой пены,
3
3
3
3
причем пена характеризуется плотностью от 0,3 фунта/фут до 5 фунтов/фут (6 кг/м-80 кг/м).
14. Способ по п. 13, дополнительно предусматривающий добавление углеводородного вспенивающего средства.
15. Способ по п. 13, дополнительно предусматривающий добавление изменяющего структуру или функции химического вещества, выбранного из группы, состоящей из удлинителей цепи, эмульгаторов, неорганических соединений и их комбинаций.
16. Способ по п. 13, отличающийся тем, что природный полиол выбирают из группы, состоящей из сахарозы, кукурузной патоки, декстрозы, фруктозы, глюкозы, мелассы и их комбинаций.
17. Способ по п. 13, дополнительно предусматривающий добавление наполнителя.
18. Способ по п.13, дополнительно предусматривающий добавление красителя.
19. Способ по п.13, дополнительно предусматривающий добавление средства, снижающего статический заряд.
20. Способ по п. 13, дополнительно предусматривающий добавление глицерина.